"下記一般式1で表されるヘイズ低下剤。一般式1中、Xはそれぞれ独立に水素原子、炭素数1~4のアルキル基を表し、Cyはそれぞれ独立に置換基を有していてもよい環状構造を有する二価の基を表し、Lはそれぞれ独立に単結合、-O-、-CO-、-S-、-NR-Rは水素原子または炭素数が1~6のアルキル基、-SO2-、-C=N-、-C=C-、-C≡C-、アルキレン基またはフッ化アルキレン基あるいはそれらを組み合わせてなる基を表し、Hbはそれぞれ独立に炭素数が2~30のフッ化アルキレン基を表し、nはそれぞれ独立に1または2を表す。式中で複数回登場するHb、L、Cy、X、nはそれぞれ独立に同じであっても異なっていてもよい。ただし、以下の化合物を除く。前記一般式1中、Hbが炭素数2~6のフッ化アルキレン基を表すことを特徴とする請求項1に記載のヘイズ低下剤。前記一般式1中、Cyが置換基を有してもよい二価の芳香族基であることを特徴とする請求項1または2に記載のヘイズ低下剤。前記一般式1中、nが1であることを特徴とする請求項1~3のいずれか一項に記載のヘイズ低下剤。請求項1~4のいずれか一項に記載のヘイズ低下剤とさらに重合性液晶分子を含むことを特徴とする液晶組成物。前記重合性液晶分子が棒状液晶分子であることを特徴とする請求項5に記載の液晶組成物。少なくとも1種のキラル化合物を含有する請求項5または6に記載の液晶組成物。請求項5~7のいずれか1項に記載の液晶組成物を重合させてなる高分子材料。請求項8に記載の高分子材料の少なくとも1種を含有するフィルム。請求項5~7のいずれか1項に記載の液晶組成物のコレステリック液晶相を固定してなるフィルム。光学異方性を示す請求項9または10に記載のフィルム。選択反射特性を示す請求項9~11のいずれか1項に記載のフィルム。赤外線波長域に選択反射特性を示す請求項12に記載のフィルム。下記一般式2で表される化合物。一般式2中、X’はそれぞれ独立に水素原子、炭素数1~4のアルキル基を表し、Cy’はそれぞれ独立に置換基を有していてもよい環状構造を有する二価の基を表し、L’はそれぞれ独立に単結合、-O-、-CO-、-S-、-NR’-R’は水素原子または炭素数が1~6のアルキル基、-SO2-、-C=N-、-C=C-、-C≡C-、アルキレン基またはフッ化アルキレン基あるいはそれらを組み合わせてなる基を表し、Hb’はそれぞれ独立に炭素数が2~6のフッ化アルキレン基を表し、n’はそれぞれ独立に1または2を表す。式中で複数回登場するHb’、L’、Cy’、X’、n’はそれぞれ独立に同じであっても異なっていてもよい。しかし、特許文献1に記載される液晶配向促進剤の使用可能濃度範囲や溶解性は必ずしも十分ではなく、なお改善の余地があった。また、特許文献1に記載される液晶配向促進剤と同等以上の液晶配向促進作用を示し、その結果として得られるフィルムのヘイズを低下させることができるヘイズ低下剤を提供することが望まれる。そこで本発明は、従来技術における当該課題を解決し、十分な溶解性を示し、使用可能な濃度範囲が広くて、優れたヘイズ低下性を示す材料を提供することを目的とした。また、それによって液晶性分子が容易に均一に配向することなどによって、得られるフィルムのヘイズを低下させることができる新たな液晶組成物を提供することも目的とした。即ち本発明は、光学異方性フィルム、遮熱フィルム等の種々の光学部材の材料をはじめとする、種々の用途に有用な化合物やヘイズ低下剤とそれを含む液晶組成物、及び高分子材料、並びにこれらを利用したフィルムを提供することを目的とする。上記課題を解決することを目的に本発明者が鋭意検討した結果、アジン骨格を有する配向促進剤は液晶に対する配向安定化能力が高いことを見出すに至った。そこで、特許文献2に記載の化合物について検討したものの、同文献に記載の化合物はヘイズ低下性などに不満が残ることがわかった。そこで、さらなる検討をすすめた結果、コアにアジン結合を有する特定の構造の棒状分子において、フッ化アルキル基を有する側鎖を適宜導入した化合物を用いると、液晶組成物に添加して作成したフィルムのヘイズを低下できることを見出し、本発明の完成に至った。上記課題を解決するための手段は以下の通りである。[1]下記一般式1で表されるヘイズ低下剤。一般式1中、Xはそれぞれ独立に水素原子、炭素数1~4のアルキル基を表し、Cyはそれぞれ独立に置換基を有していてもよい環状構造を有する二価の基を表し、Lはそれぞれ独立に単結合、-O-、-CO-、-S-、-NR-Rは水素原子または炭素数が1~6のアルキル基、-SO2-、-C=N-、-C=C-、-C≡C-、アルキレン基またはフッ化アルキレン基あるいはそれらを組み合わせてなる基を表し、Hbはそれぞれ独立に炭素数が2~30のフッ化アルキレン基を表し、nはそれぞれ独立に1または2を表す。式中で複数回登場するHb、L、Cy、X、nはそれぞれ独立に同じであっても異なっていてもよい。ただし、以下の化合物を除く。[2][1]に記載のヘイズ低下剤は、前記一般式1中、Hbが炭素数2~6のフッ化アルキレン基を表すことが好ましい。[3][1]または[2]に記載のヘイズ低下剤は、前記一般式1中、Cyが置換基を有してもよい二価の芳香族基であることが好ましい。[4][1]~[3]のいずれか一項に記載のヘイズ低下剤は、前記一般式1中、nが1であることが好ましい。[5][1]~[4]のいずれか一項に記載のヘイズ低下剤とさらに重合性液晶分子を含むことを特徴とする液晶組成物。[6][5]に記載の液晶組成物は、前記重合性液晶分子が棒状液晶分子であることが好ましい。[7][5]または[6]に記載の液晶組成物は、少なくとも1種のキラル化合物を含有することが好ましい。[8][5]~[7]のいずれか1項に記載の液晶組成物を重合させてなる高分子材料。[9][8]に記載の高分子材料の少なくとも1種を含有するフィルム。[10][5]~[7]のいずれか1項に記載の液晶組成物のコレステリック液晶相を固定してなるフィルム。[11][9]または[10]に記載のフィルムは光学異方性を示すことが好ましい。[12][9]~[11]のいずれか1項に記載のフィルムは選択反射特性を示すことが好ましい。[13][12]に記載のフィルムは、赤外線波長域に選択反射特性を示すことが好ましい。[14]下記一般式2で表される化合物。一般式2中、X’はそれぞれ独立に水素原子、炭素数1~4のアルキル基を表し、Cy’はそれぞれ独立に置換基を有していてもよい環状構造を有する二価の基を表し、L’はそれぞれ独立に単結合、-O-、-CO-、-S-、-NR’-R’は水素原子または炭素数が1~6のアルキル基、-SO2-、-C=N-、-C=C-、-C≡C-、アルキレン基またはフッ化アルキレン基あるいはそれらを組み合わせてなる基を表し、Hb’はそれぞれ独立に炭素数が2~6のフッ化アルキレン基を表し、n’はそれぞれ独立に1または2を表す。式中で複数回登場するHb’、L’、Cy’、X’、n’はそれぞれ独立に同じであっても異なっていてもよい。本発明によれば、使用濃度範囲が広くて溶剤溶解性が高く液晶配向促進作用も高い一般式1で表される配向促進剤を利用して、光学異方性フィルム、遮熱フィルム等の種々の光学部材の材料をはじめとする、種々の用途に有用な液晶組成物、及び高分子材料、並びにこれらを利用したフィルムを提供することができる。以下、本発明について詳細に説明する。以下に記載する構成要件の説明は、本発明の代表的な実施態様や具体例に基づいてなされることがあるが、本発明はそのような実施態様や具体例に限定されるものではない。なお、本明細書において~を用いて表される数値範囲は、~の前後に記載される数値を下限値及び上限値として含む範囲を意味する。[ヘイズ低下剤]本発明のヘイズ低下剤は、下記一般式1で表されることを特徴とする。下記一般式1のヘイズ低下剤は二価のアジン骨格を中心に有し、末端にフッ化アルキル基を有することを特徴とする。末端にフッ化アルキル基を有する化合物は配向促進剤として効果的であるが、従来知られている配向促進剤は、使用濃度範囲が狭いといった点や溶解性が低いといった点があり、用途が制限されていた。下記一般式1のヘイズ低下剤は同等以上の配向性能をより広い濃度範囲かつ良好な溶解性で示すことから、ヘイズ低下剤として好ましく用いることができる。また、液晶配向促進剤としても好ましく用いることができる。そのため、それらを含む組成物は製造において使用しやすいというメリットがある。また重合で硬化可能であることから、光学部材等の種々の用途に有用である。いかなる理論に拘泥するものでもないが、下記一般式1で表される本発明のヘイズ低下剤は、分子の表面偏在性が高まり、液晶の配向を促進できるため、ヘイズを低下させると推定される。一般式1中、Xはそれぞれ独立に水素原子、炭素数1~4のアルキル基を表し、Cyはそれぞれ独立に置換基を有していてもよい環状構造を有する二価の基を表し、Lはそれぞれ独立に単結合、-O-、-CO-、-S-、-NR-Rは水素原子または炭素数が1~6のアルキル基、-SO2-、-C=N-、-C=C-、-C≡C-、アルキレン基またはフッ化アルキレン基あるいはそれらを組み合わせてなる基を表し、Hbはそれぞれ独立に炭素数が2~30のフッ化アルキレン基を表し、nはそれぞれ独立に1または2を表す。式中で複数回登場するHb、L、Cy、X、nはそれぞれ独立に同じであっても異なっていてもよい。ただし、以下の化合物を除く。上記の一般式1の説明中、ただし書きにて除く化合物は、炭素数が8のフッ化アルキレンを有しており、PFOA規制パーフルオロオクタン酸に抵触する可能性があり、利用が困難である。そのため、本発明のヘイズ低下剤は前記一般式1中、Hbが炭素数2~6のフッ化アルキレン基で表されることが、炭素数6以下のフッ化アルキレンは原理的にPFOAを生成しえないためにより安全性が高い観点から好ましい。すなわち、本発明のヘイズ低減剤は、下記一般式2で表される化合物であることが好ましい。一般式2中、X’はそれぞれ独立に水素原子、炭素数1~4のアルキル基を表し、Cy’はそれぞれ独立に置換基を有していてもよい環状構造を有する二価の基を表し、L’はそれぞれ独立に単結合、-O-、-CO-、-S-、-NR’-R’は水素原子または炭素数が1~6のアルキル基、-SO2-、-C=N-、-C=C-、-C≡C-、アルキレン基またはフッ化アルキレン基あるいはそれらを組み合わせてなる基を表し、Hb’はそれぞれ独立に炭素数が2~6のフッ化アルキレン基を表し、n’はそれぞれ独立に1または2を表す。式中で複数回登場するHb’、L’、Cy’、X’、n’はそれぞれ独立に同じであっても異なっていてもよい。前記一般式2におけるL’、Cy’、X’、n’およびR’の好ましい範囲は、後述する一般式1におけるL、Cy、X、nおよびRの好ましい範囲と同様である。また、前記一般式2におけるHb’の好ましい範囲も、炭素数2~6の範囲内である以外は後述する一般式1におけるHbの好ましい範囲と同様である。以下、前記一般式1で表される本発明のヘイズ低減剤の好ましい構造の詳細について説明する。一般式1中、Xはそれぞれ独立に水素原子、炭素数1~4のアルキル基を表す。Xがとりうる炭素数1~4のアルキル基は、直鎖状であっても分枝状であってもよい。例えば、メチル基、エチル基、n-プロピル基、イソプロピル基、n-ブチル基などを例示することができる。その中でも、Xは水素原子、メチル基、エチル基、n-ブチル基が好ましく、水素原子、メチル基またはエチル基がより好ましく、エチル基もしくは水素原子がさらに好ましい。一般式1中の複数のXは同一であることが好ましい。一般式1中、Cyはそれぞれ独立に置換基を有していてもよい環状構造を有する二価の基を表し、好ましくは置換基を有してもよい二価の芳香族炭化水素基以下、芳香族基とも言うまたは二価の複素環基であり、より好ましくは置換基を有してもよい2価の芳香族炭化水素である。二価の芳香族炭化水素基の炭素数は6~22であることが好ましく、6~14であることがより好ましく、6~10であることがさらに好ましく、フェニレン基であることがさらにより好ましい。フェニレン基である場合は、メタ位またはパラ位に結合手を有することが好ましく、パラ位に結合手を有することが特に好ましい。二価の複素環基は、5員、6員または7員の複素環を有することが好ましい。5員環または6員環がさらに好ましく、6員環が最も好ましい。複素環を構成する複素原子としては、窒素原子、酸素原子および硫黄原子が好ましい。複素環は、芳香族性複素環であることが好ましい。芳香族性複素環は、一般に不飽和複素環である。最多二重結合を有する不飽和複素環がさらに好ましい。複素環の例には、フラン環、チオフェン環、ピロール環、ピロリン環、ピロリジン環、オキサゾール環、イソオキサゾール環、チアゾール環、イソチアゾール環、イミダゾール環、イミダゾリン環、イミダゾリジン環、ピラゾール環、ピラゾリン環、ピラゾリジン環、トリアゾール環、フラザン環、テトラゾール環、ピラン環、チイン環、ピリジン環、ピペリジン環、オキサジン環、モルホリン環、チアジン環、ピリダジン環、ピリミジン環、ピラジン環、ピペラジン環およびトリアジン環が含まれる。Cyで表される環状構造好ましくは二価の芳香族炭化水素基または二価の複素環基は2つの結合手以外にも置換基を有していてもよい。置換基の置換位置としては、アジン結合と結合する位置のオルト位以外の位置が好ましい。n1の場合、より好ましい置換位置はアジン結合と結合する位置のメタ位である。置換基の例として、炭素数1~8のアルキル基、アルコキシ基、ハロゲン原子、シアノ基またはエステル基や、一般式1におけるHb-L-で表されるものと同じ構造の置換基を挙げることができる。前記Cyの置換基としてのアルキル基は、直鎖状、分枝状、環状のいずれであってもよいが、直鎖状もしくは分岐状が好ましい。アルキル基の炭素数は1~5であることが好ましく、1~3であることがより好ましく、具体的にはメチル基、エチル基、n-プロピル基、イソプロピル基などを例示することができる。前記Cyの置換基としてのアルコキシ基のアルキル基部分については、前記のCyの置換基としてのアルキル基の説明と好ましい範囲を参照することができる。具体的にはメトキシ基、エトキシ基を例示することができる。前記Cyの置換基としてのハロゲン原子としては、フッ素原子、塩素原子、臭素原子、ヨウ素原子を挙げることができ、中でも塩素原子、フッ素原子が好ましい。前記Cyの置換基としてのエステル基としては、R0COO-もしくは-COOR0で表される基を例示することができる。R0としては炭素数1~8のアルキル基を挙げることができる。R0がとりうるアルキル基の説明と好ましい範囲については、前記Cyの置換基としてのアルキル基の説明と好ましい範囲を参照することができる。前記Cyの置換基としてのエステルの具体例として、CH3COO-、C2H5COO-、-COOCH3を挙げることができる。前記Cyの置換基としての一般式1におけるHb-L-で表されるものと同じ構造の置換基の好ましい範囲は、後述のLおよびHbの好ましい範囲の組合せと同様である。なお、このときCyはHb-L-の2置換体または3置換体となることが好ましく、その場合の各Hb-L-は同一であっても異なっていてもよい。また、nが2の場合は、複数のCyが一般式1におけるHb-L-で表されるものと同じ構造の置換基をそれぞれ有していてもよい。Cyで表される環状構造好ましくは二価の芳香族炭化水素基または二価の複素環基に対する置換基の具体例としてはメチル基、エチル基、メトキシ基、エトキシ基、フッ素原子、塩素原子、シアノ基、一般式1におけるHb-L-などを挙げることができる。一般式1中の複数のCyは同一であることが好ましい。中でも好ましくはメトキシ基、エトキシ基、一般式1におけるHb-L-であり、特に好ましくは一般式1におけるHb-L-である。一般式1におけるHb-L-を置換基として有する場合、好ましくは1つ目の一般式1におけるHb-L-のオルト位に置換することが好ましい。また、一般式1におけるHb-L-を2つ置換基として設ける場合は、両方とも1つ目の一般式1におけるHb-L-のオルト位に置換することが好ましい。一般式1において、Lはそれぞれ独立して単結合、-O-、-CO-、-S-、-NR-Rは水素原子または炭素数が1~6のアルキル基、-SO2-、-C=N-、-C=C-、-C≡C-、アルキレン基またはフッ化アルキレン基あるいはそれらを組み合わせてなる基であり、-O-、-CO-、-C=C-、アルキレン基またはフッ化アルキレン基あるいはそれらを組み合わせてなる基であることが好ましく、-O-、-CO-およびアルキレン基あるいはそれらを組み合わせてなる基であることがより好ましい。前記Lがとりうるアルキレン基およびフッ化アルキレン基の炭素数は1~10であることが好ましく、1~7であることがより好ましく、1~4であることが特に好ましく、2または3であることがより特に好ましい。前記Rがとりうるアルキル基は直鎖状であっても分枝状であってもよい。前記Rがとりうるアルキル基の炭素数は1~3であることがより好ましく、メチル基、エチル基、n-プロピル基を例示することができる。Lは上述の特定の基を組み合わせてなる基であってもよいが、L全体の原子連結鎖長は、1~30原子であることが好ましく、1~20原子であることがより好ましく、1~10原子であることが特に好ましい。さらに前記Lは、-L1-Sp-L2-で表されることが好ましい但しがHbとの結合手を表し、がCyとの連結手を表す。前記L1およびL2はそれぞれ独立して単結合、-O-、-S-、-CO-、-COO-、-OCO-、-COS-、-SCO-、-NR’’CO-、-CONR’’-R’’は水素原子または炭素数が1~6のアルキル基を表すことが好ましく、より好ましくは-O-、-S-、-CO-、-COO-、-OCO-、-COS-、-SCO-であり、特に好ましくは-O-、-CO-、-COO-、-OCO-である。その中でも前記L1としてより特に好ましくは-O-または-OCO-であり、一方、前記L2としてより特に好ましくは-COO-または-OCO-である。上記のR’’がとりうるアルキル基は、前記Rがとりうるアルキル基と同義であり、好ましい範囲も同様である。前記Spは単結合、炭素数1~10のアルキレン基または炭素数1~10のフッ化アルキレン基を表し、より好ましくは単結合、炭素数1~7のアルキレン基または炭素数1~7のフッ化アルキレン基であり、さらに好ましくは単結合、炭素数1~4のアルキレン基または炭素数1~4のフッ化アルキレン基であり、より特に好ましくは単結合または炭素数1~4のアルキレン基であり、さらにより特に好ましくは単結合または炭素数2もしくは3のアルキレン基である。Spが表すアルキレン基またはフッ化アルキレン基には、分枝があっても無くてもよいが、好ましいのは分枝がない直鎖のアルキレン基または分枝があるフッ化アルキレン基であり、より好ましくは分枝がない直鎖のアルキレン基である。一般式1中、Hbは炭素数2~30のフッ化アルキル基を表し、より好ましくは炭素数2~20のフッ化アルキル基であり、さらに好ましくは2~10のフッ化アルキル基であり、特に好ましくは2~6のフッ化アルキル基である。ここで、フッ化アルキル基は、末端のトリフルオロメチル基のフッ素原子の多くとも2つや、フッ化アルキレン鎖の一方のフッ素原子が水素で置換されていても置換されていなくてもよい。フッ化アルキル基は、直鎖状、分枝状、環状のいずれであってもよいが、直鎖状または分枝状であるものが好ましく、直鎖状であることがより好ましい。フッ化アルキル基としては、末端を含めてパーフルオロアルキル基であるものまたは末端がCHF2であり、末端以外がパーフルオロアルキレン基であるものを好ましく例示することができる。すなわち、以下の一般式で表される基であることが好ましい。F-CpF2p-H-CpF2p-上式において、pは2~30であることが好ましく、2~20であることがより好ましく、2~10であることがさらに好ましく、2~6であることがより特に好ましい。一般式1中、nはそれぞれ独立に1または2を表す。また、nが2であるとき、複数存在する括弧内の構造は互いに同一であっても異なっていてもよい。例えば、nが2であるとき、分子内に4つ存在する括弧内の構造は互いに同一であっても異なっていてもよい。一般式1中のnは1であることが、配向剤の相溶性が高いという点から好ましい。一般式1で表される化合物は、分子構造が対称性を有するものであってもよいし、対称性を有しないものであってもよいが、対称性を有するものであることが好ましく、点対称であることがより好ましい。なお、ここでいう対称性とは、点対称、線対称、回転対称のいずれかに該当するものを意味し、非対称とは点対称、線対称、回転対称のいずれにも該当しないものを意味する。ここで、一般式1中で複数回登場するHb、L、Cy、X、nはそれぞれ独立に同じであっても異なっていてもよいが、一般式1で表されるヘイズ低下剤は上述のように点対称であることが好ましいため、-CRX=N-N=CX-で表されるコアの左右において各基が対称の構造であることが好ましい。すなわち、-CRX=N-N=CX-で表されるコアの左側のHb、L、Cy、X、nの組合せが、該コアの右側のHb、L、Cy、X、nの組合せと同じであることが好ましい。一般式1で表される化合物は、以上述べたフッ化アルキル基Hb、連結基-L-Cy-および-Cy-L-、置換基Xおよびコア部分の二価アジン骨格を組み合わせた化合物である。分子内に2つ存在するフッ化アルキル基Hbは互いに同一であることが好ましい。、分子内に存在する連結基-L-Cy-および-Cy-L-も互いに同一であることが好ましい。但し、nが2の場合における各連結基-L-Cy-同士は異なることが好ましく、同様に-Cy-L-同士も異なることが好ましい。末端のHb-L-好ましくはHb-L1-Sp-L2-は、以下のいずれかの一般式で表される基であることが好ましい。CpF2p1-CqH2q-CpF2p1-CqH2q-OCpF2p1-CqH2q-COO-CpF2p1-CqH2q-O-CrH2r-CpF2p1-CqH2q-O-CrH2r-O-CpF2p1-CqH2q-COO-CrH2r-CpF2p1-CqH2q-COO-CrH2r-COO-CpF2p1-CqH2q-OCO-CrH2r-CpF2p1-CqH2q-OCO-CrH2r-COO-上式において、pは2~30であることが好ましく、2~20であることがより好ましく、2~10であることがさらに好ましく、2~6であることが特に好ましい。qは0~20であることが好ましく、0~10であることがより好ましく、0~5であることがさらに好ましい。pqは3~30であることが好ましい。rは1~10であることが好ましく、1~4であることがより好ましい。以下に、一般式1で表されるヘイズ低下剤の具体例を示す。ただし、本発明で採用することができる一般式1で表されるヘイズ低下剤は、下記の具体例によって限定的に解釈されるべきものではない。一般式1で表される化合物は、特開2002-129162号公報や特開2002-97170号や当該公報において引用されている文献に記載される合成法を適宜選択して組み合わせることにより合成することができる。また、その他の公知の合成法も必要に応じて組み合わせることにより合成することができる。[液晶組成物]本発明の液晶組成物は、重合性液晶性分子と前記一般式1で表されるヘイズ低下剤とを含む。本発明の液晶組成物では、1種類以上の重合性液晶性分子と1種類以上の非重合性液晶性分子を併用してもよい。また、前記一般式1で表されるヘイズ低下剤を二種類以上使用してもよく、前記一般式1で表されるヘイズ低下剤とそれ以外のヘイズ低下剤や液晶配向促進剤を併用してもよい。本発明の液晶組成物中、前記ヘイズ低下剤は、液晶性分子の量の0.01~20質量の量で使用することが好ましく、0.01~5質量の量であることがより好ましく、0.02~2.5質量の量であることが特に好ましく、0.03~10質量の量であることがより特に好ましい。前記重合性液晶性分子としては、ディスコティック液晶性分子または棒状液晶性分子を用いることが好ましい。ディスコティック液晶性分子は、様々な文献CDestradeetal.,Mol.Crysr.Liq.Cryst.,vol.71,page1111981;日本化学会編、季刊化学総説、No.22、液晶の化学、第5章、第10章第2節1994;B.Kohneetal.,Angew.Chem.Soc.Chem.Comm.,page1794をテトラヒドロフラン3.9mLと混合し、触媒量のDMFを加えた後、塩化チオニル1.0mLを加え、40°Cで2時間攪拌した。溶媒および過剰量の塩化チオニルを留去し、テトラヒドロフラン10mLを加えた。反応液を攪拌し、温度を10°C以下に保った状態で上記1-1にて合成した化合物A20.53gを加え、さらにジイソプロピルエチルアミン1.6mLを滴下し、さらに室温で2時間攪拌した。水と酢酸エチルによって分液操作をし、有機層の溶媒を減圧留去し、残渣を酢酸エチルメタノールで再結晶することで、化合物18を3.0g得た。合成した化合物の同定は、1H-NMRを用いて行った。化合物18のNMRスペクトルを下記に示す。1H-NMR400MHz、CDCl3:δ2.4-2.6m、8H、δ2.75t、8H、δ2.95t、8H、δ4.45t、8H、δ7.3s、2H、δ7.3s、2H、δ7.32s、2H、8.55s、2H。[実施例2]化合物5の合成化合物5を下記ルートで合成した。2-1A6の合成:上記スキームにしたがって、4-ヒドロキシプロピオフェノン化合物A5,18gのメタノ-ル100mL溶液に、ヒドラジン1水和物2.8mLを加え、さらに触媒として酢酸0.4mLを加え、3時間加熱還流を行った。反応液を室温まで冷却し、生じた結晶をろ過することで、アジン化合物A6を14.4g得た。合成した化合物の同定は、1H-NMRを用いて行った。合成した化合物の同定は、1H-NMRを用いて行った。化合物A6のNMRスペクトルを下記に示す。1H-NMR400MHz、DMSO-d6:δ1.0t、6H、δ2.8q、4H、δ6.85d、4H、δ7.8d、4H、δ9.85bd、2H。2-2化合物5の合成:上記スキームにしたがって、ルボン酸をテトラヒドロフランと混合し、触媒量のDMFを加えた後、塩化チオニル1.0mLを加え、40°Cで2時間攪拌した。溶媒および過剰量の塩化チオニルを留去し、テトラヒドロフラン10mLを加えた。反応液を攪拌し、温度を10°C以下に保った状態で上記2-1にて合成した化合物A61.15gを加え、さらにジイソプロピルエチルアミン1.6mLを滴下し、さらに室温で2時間攪拌した。水と酢酸エチルによって分液操作をし、有機層の溶媒を減圧留去し、残渣を酢酸エチルへキサンで再結晶することで、化合物5を2.5g得た。合成した化合物の同定は、1H-NMRを用いて行った。化合物5のNMRスペクトルを下記に示す。1H-NMR400MHz、CDCl3:δ1.15t、6H、δ2.45-2.65m、4H、δ2.80-3.05m、4H8H、δ4.45t、4H、δ7.15d、4H、δ7.95d、4H[実施例3~5]実施例1および2と類似の方法により、化合物6、化合物12および化合物13を合成した。[実施例11~15および比較例1]液晶ヘイズ低下試験上記にて合成した化合物を表1に記載されるように実施例11~15にて液晶ヘイズ低下剤として用いて、フィルム光学異方性フィルムを形成して評価した。比較例1では特開2002-129162号公報の化合物30である下記構造の化合物を、本発明のヘイズ低下剤の代わりに化合物Aとして用いた。まず、下記組成の塗布液を調製した。液晶ヘイズ低下剤の濃度は、棒状液晶化合物に対して0.03質量部、0.10質量部、0.20質量部となるように調製した。下記の棒状液晶化合物1100質量部下記のキラル剤A2.8質量部IRGACURE819チバジャパン社製3質量部下記表1に記載される液晶ヘイズ低下剤上記の量下記表1に記載される溶媒溶質濃度が25質量となる量上記にて調製した塗布液を、マイクロピペッターを用いて50μl量り取り、配向膜付ガラス上SE-130、日産化学株製に滴下して2000rpmの回転速度でスピンコートした。85°Cで2分間加熱し、1分間放冷したのち、窒素雰囲気下で紫外線照射紫外線強度:500mJ/m2することで、各実施例および比較例の光学異方性フィルムを形成した。光学異方性フィルムの膜厚は約5μmであった。評価方法製造した各実施例および比較例の光学異方性フィルムの配向性を目視及びヘイズで評価した。ヘイズは、日本電飾社製ヘイズメータNDH2000を用いて測定した。配向試験では、液晶ヘイズ低下剤の濃度が0.03質量~0.20質量である光学異方性フィルムのヘイズ値により、下記の4段階の評価基準にしたがってヘイズ低下作用を評価した。評価が良好であるものは、ヘイズ低下作用が大きいことを示している。◎0.25未満○0.25以上0.60未満△0.60以上1.00未満×1.00以上各実施例および比較例のヘイズ低下剤を上記の各濃度に調整したときに得られた光学異方性フィルムについての評価結果を下記表1に記載した。上記表1に示すように、本発明の化合物はヘイズ低下作用が大きくて、濃度が高くなっても溶媒に対する溶解性が高いことが確認された。いかなる理論に拘泥するものでもないが、このようなヘイズ低下は本発明の化合物の液晶配向作用が大きいために、液晶の配向が空気界面側でも良好となったためと考えられ、すなわち本発明の化合物はヘイズ低下剤であり、また、液晶配向促進剤と考えられる。なお、溶媒の種類をメチルエチルケトンに代え、溶質濃度を33に変更した以外は実施例11~15と同様にしてフィルムを製膜し、同様に液晶ヘイズ低下試験を行った場合も同じ傾向を示しており、本発明の化合物が塗布溶媒の適用範囲が広くて、使用適性が高いことが確認された。透過スペクトルの測定および評価実施例12および実施例15で製造した光学異方性フィルムの透過スペクトル測定を行った。なお、透過スペクトル測定は島津社製の分光光度計UV-3100PCを用いた。それらの結果をそれぞれ図1および図2に示した。図1および図2に示すように、実施例2および実施例5で作成したフィルムはいずれも900nm付近の近赤外領域に中心波長を有する選択反射膜であり、光学異方性を示すことがわかった。"